Methods for preparation of polyester/glyoxalated polyvinyl alcohol semi-interpenetrating polymer network hot-melt adhesiveA polyester/glyoxalated polyvinyl alcohol semi-interpenetrating polymer network hot-melt adhesive and preparation method therefore, mainly includes the steps of: 1) transesterification of certain amounts of dimethyl terephthalate and another dibasic ester with 1,4-butanediol and other diols in the presence of an organotin catalyst under a nitrogen atmosphere in a reactor, completed upon the amount of distillation of a monohydric alcohol byproduct reaching greater than 95% of the theoretical amount; 2) after the temperature is maintained for a period of time, adding in a stabilizer and a polycondensation catalyst and incrementally increasing the temperature to trigger a polycondensation reaction under a reduced pressure to produce particles of a copolymer, and freezing and pulverizing the copolymer particles to produce a powder of a copolyester; 3) uniformly blending a polyvinyl alcohol/glyoxal mixture with the powder produced in step 2) at ambient temperature to produce the target product. The product is capable of forming an internal semi-interpenetrating network at application temperatures.A method for preparation of a polyester/glyoxalated polyvinyl alcohol semi-interpenetrating polymer network hot-melt adhesive, comprising the steps of: 1) adding dimethyl terephthalate, another dibasic ester, 1,4-butanediol, other diols and an organotin catalyst in a reactor to conduct a transesterification reaction in a nitrogen atmosphere at a reaction temperature of 140-180° C. with a vapor temperature maintained at 65-90° C. and terminating the transesterification reaction when an amount of distillation of a monohydric alcohol byproduct reaches greater than 95% of a theoretical amount;2) after the reaction temperature is maintained for a period of time, adding in a phosphite-based stabilizer and a polycondensation catalyst and increasing the temperature to 160-240° C. to conduct a polycondensation reaction under a reduced pressure for 0.5-1.5 hours to produce particles of a copolymer, and freezing and pulverizing the particles of the copolymer to produce a powder of the copolymer; and3) uniformly blending a mixture of polyvinyl alcohol/glyoxal with the powder of the copolymer produced in step 2) at ambient temperature to produce the polyester/glyoxalated polyvinyl alcohol semi-interpenetrating polymer network hot-melt adhesive,wherein the another dibasic ester is selected from the group consisting of dioctyl phthalate, 1,6-dibutyl adipate, 1,10-dibutyl sebacate, 1,6-dimethyl adipate and dimethyl phthalate;wherein a molar ratio of dimethyl terephthalate to the another dibasic ester is 1:0.2-1:0.35;wherein the other diols are one or more selected from the group consisting of ethylene glycol, 1,6-hexanediol, 2,2,4-trimethyl-1,3-pentanediol, neopentyl glycol and 1,3-propanediol;wherein a molar ratio of 1,4-butanediol to the other diols is 1:0.1-1:0.35;wherein a molar ratio of total ester groups to total hydroxyl groups is 1:1.1-1:1.8,where the total ester groups refer to ester functional groups in dimethyl terephthalate and the another dibasic ester,the total hydroxyl groups refer to hydroxyl functional groups in 1,4-butanediol and the other dials;wherein the mixture of polyvinyl alcohol/glyoxal, which is uniformly blended with the powder of the copolymer produced in step 2), comprises 13%-37.5% by weight of glyoxal; and wherein the mixture of polyvinyl alcohol/glyoxal accounts for 0.2%-0.5% by weight of the powder of the copolymer produced in step 2).
반-상호침투 망상구조 폴리에스테르/폴리비닐　글리옥살　핫　멜트　접착제의 제조방법본 발명은 반-상호침투 망상구조 폴리에스테르/폴리비닐　글리옥살　핫　멜트　접착제의 제조공정에 관한 것으로, 주로 아래와 같은 단계를 포함합니다: 1)일정한 양의 디메틸 테레프탈레이트와 기타 이염기성 에스테르, 1,4-부탄디올과 기타 디올, 유기주석촉매를 반응기에 넣고, 질소 분위기 하에서 에스테르교환반응을 진행하며, 부산물인 일가　알코올의 증류량이 이론량의 95%이상이 될 때까지 반응하면 에스테르교환반응이 완료된다; 2)한 동한 보온한 후, 안정제, 중축합촉매를 첨가하고 반응 온도를 계속 높히며 감압 중축합하면 공중합체 입자를 얻는다. 그리고 나서 냉동, 분쇄를 거쳐 코폴리에스테르 분말을 획득할 수 있다; 3) 단계2)의 산물에 폴리비닐 알코올PVA/글리옥살혼합물을 넣고 균일하게 혼합하도록 상온에서 교반하여 목표 산출물을 얻는다. 해당 산출물은 사용 온도에서 반-상호침투 망상구조를 형성할 수 있다.반-상호침투 망상구조 폴리에스테르/폴리비닐　글리옥살　핫　멜트　접착제의 제조방법으로서, 1) 질소 분위기에서 에스테르교환반응을 진행하도록, 디메틸 테레프탈레이트, 이염기성 에스테르, 1,4-부탄디올, 디올과 유기주석촉매를 반응기에 넣는 단계-반응온도는 140~180°C이며, 기상온도는 65~90°C를 유지하며, 부산물인 일가(monohydric)　알코올의 증류량이 이론량의 95%이상이 될 때까지 반응하면 에스테르교환반응이 완료됨-;2) 반응 온도가 일 주기 동안 유지된 후, 아인산 에스테르류의 안정제와 중축합촉매를 첨가하고, 공중합체 입자를 얻기 위해, 반응 온도를 160~240°C까지 계속 높히며 0.5~1.5시간 감압 중축합반응을 하고, 공중합체 분말을 획득하기 위해, 냉동, 분쇄를 수행하는 단계; 3) 반-상호침투 망상구조 폴리에스테르/폴리비닐 글리옥살 핫　멜트　접착제를 획득하기 위해, 단계2)에서 생산된 코폴리에스테르 분말과 폴리비닐 알코올(PVA)/글리옥살의 혼합물을 상온에서 교반하여 균일하게 혼합하는 단계를 포함하되,상기 이염기성 에스테르는 디에틸헥실 프탈레이트, 1,6-디부틸 아디페이트, 1,10-디부틸 세바케이트, 1,6-디메틸 아디페이트 또는 디메틸 프탈레이트로부터 선택되고;상기 디메틸 테레프탈레이트와 이염기성 에스테르의 몰비는 1:0.2~0.35이고;상기 디올은 에틸렌글리콜, 1,6-헥산디올, 2,2,4-트리메틸-1,3-펜틸렌글라이콜, 네오펜틸 글라이콜과 1,3-프로필렌글리콜 중의 한 가지 이상으로부터 선택되고;상기1,4-부탄디올과 디올의 몰비는 1:0.1~0.35이고;총 에스테르기와 총 수산기의 몰비는 1:1.1~1.8이고;상기 총 에스테르기는 상기 디메틸 테레프탈레이트와 이염기성 에스테르에서의 에스테르 작용기를 나타내고;상기 총 수산기는 상기 1,4-부탄다이올과 디올에서의 수산 작용기(hydroxyl functional groups)를 나타내고;상기 폴리비닐 알코올/글리옥살 혼합물 중에는 질량백분율이 13%~37.5%인 글리옥살을 함유하고; 상기 폴리비닐 알코올/글리옥살 혼합물의 질량은 단계(2)에서의 상기 공중합체 분말의 질량의 0.2%~0.5%인, 반-상호침투 망상구조 폴리에스테르/폴리비닐글리옥살 핫멜트 접착제의 제조방법.